(57)【要約】  【課題】コントラストと防眩性とを両立させることができる光学フィルムを提供する。  【解決手段】光学フィルムは、基材と、基材上に形成された光学層とを備え、光学層は表面に凹凸形状を有する。凹凸形状は、微粒子および樹脂を含む塗料を基材上に塗布し、塗料の対流により微粒子を粗密に分布させ、塗料を硬化することにより得られる。微粒子の平均粒径が、２．４μｍ以上８μｍ以下であり、光学層の平均膜厚が、６．４μｍ以上１８μｍ以下であり、光学層の表面における粗さ曲線の算術平均粗さＲａが０．０３μｍ以上０．１５μｍ以下であり、かつ、二乗平均平方根傾斜ＲΔｑが０．０１以上０．０３以下であり、樹脂と微粒子との屈折率差が、０以上０．０１５以下である。【選択図】図２
2010066761.tif 000002
【特許請求の範囲】
【請求項１】
基材と、
上記基材上に形成された光学層と
を備え、
上記光学層は表面に凹凸形状を有し、
上記凹凸形状は、微粒子および樹脂を含む塗料を上記基材上に塗布し、上記塗料の対流により上記微粒子を粗密に分布させ、上記塗料を硬化することにより得られ、
上記微粒子の平均粒径が、２．４μｍ以上８μｍ以下であり、
上記光学層の平均膜厚が、６．４μｍ以上１８μｍ以下であり、
上記光学層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である光学フィルム。
【請求項２】
上記光学層の平均膜厚をＴ、上記微粒子の平均粒径をＤとしたとき、比率Ｒ（＝Ｄ／Ｔ×１００）が３０％以上７０％以下である請求項１記載の光学フィルム。
【請求項３】
上記微粒子は、アクリル含有率５５重量％〜８５重量％である架橋性ポリ（メタ）アクリレート共重合を主成分とする請求項１記載の光学フィルム。
【請求項４】
０．１２５ｍｍ幅、０．５ｍｍ幅、１．０ｍｍ幅、２．０ｍｍ幅の光学くしを用いて測定した透過写像鮮明度の合計値が、２３０以上である請求項１記載の光学フィルム。
【請求項５】
上記樹脂は、３重量％以上２０重量％以下のポリマーと、８０重量％以上９７重量％以下のオリゴマーおよび／またはモノマーとを含む請求項１記載の光学フィルム。
【請求項６】
上記樹脂は、３重量％以上２０重量％以下のポリマーと、８０重量％以上９７重量％以下のオリゴマーとを含む請求項５記載の光学フィルム。
【請求項７】
微粒子および樹脂を含む塗料を基材上に塗布する工程と、
上記塗料を乾燥させることにより、上記塗料に対流を発生させ、該対流により上記微粒子を粗密に分布させる工程と、
上記微粒子が粗密に分布した塗料を硬化させる工程と
を備え、
上記微粒子の平均粒径が、２．４μｍ以上８μｍ以下であり、
上記光学層の平均膜厚が、６．４μｍ以上１８μｍ以下であり、
上記光学層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である光学フィルムの製造方法。
【請求項８】
基材と、
上記基材上に形成された防眩層と
を備え、
上記防眩層は表面に凹凸形状を有し、
上記凹凸形状は、微粒子および樹脂を含む塗料を上記基材上に塗布し、上記塗料の対流により上記微粒子を粗密に分布させ、上記塗料を硬化することにより得られ、
上記微粒子の平均粒径が、２．４μｍ以上８μｍ以下であり、
上記防眩層の平均膜厚が、６．４μｍ以上１８μｍ以下であり、
上記防眩層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である防眩性フィルム。
【請求項９】
偏光子と、
上記偏光子上に設けられた光学層と
を備え、
上記光学層は表面に凹凸形状を有し、
上記凹凸形状は、微粒子および樹脂を含む塗料を塗布し、上記塗料の対流により上記微粒子を粗密に分布させ、上記塗料を硬化することにより得られ、
上記微粒子の平均粒径が、２．４μｍ以上８μｍ以下であり、
上記光学層の平均膜厚が、６．４μｍ以上１８μｍ以下であり、
上記光学層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である光学層付偏光子。
【請求項１０】
画像を表示する表示部と、
上記表示部の表示面側に設けられた光学層と
を備え、
上記光学層は表面に凹凸形状を有し、
上記凹凸形状は、微粒子および樹脂を含む塗料を塗布し、上記塗料の対流により上記微粒子を粗密に分布させ、上記塗料を硬化することにより得られ、
上記微粒子の平均粒径が、２．４μｍ以上８μｍ以下であり、
上記光学層の平均膜厚が、６．４μｍ以上１８μｍ以下であり、
上記光学層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である表示装置。
【請求項１１】
画像を表示する表示部と、
上記表示部の前面側に設けられた前面部材と、
上記表示部の前面側、および上記前面部材の裏面側の少なくとも一方に設けられた光学層と
を備え、
上記光学層は表面に凹凸形状を有し、
上記凹凸形状は、微粒子および樹脂を含む塗料を塗布し、上記塗料の対流により上記微粒子を粗密に分布させ、上記塗料を硬化することにより得られ、
上記微粒子の平均粒径が、２．４μｍ以上８μｍ以下であり、
上記光学層の平均膜厚が、６．４μｍ以上１８μｍ以下であり、
上記光学層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である表示装置。
【請求項１２】
画像を表示する表示部と、
上記表示部の裏面側に設けられた裏面部材と、
上記表示部の裏面側、および上記裏面部材の前面側の少なくとも一方に設けられた光学層と
を備え、
上記光学層は表面に凹凸形状を有し、
上記凹凸形状は、微粒子および樹脂を含む塗料を塗布し、上記塗料の対流により上記微粒子を粗密に分布させ、上記塗料を硬化することにより得られ、
上記微粒子の平均粒径が、２．４μｍ以上８μｍ以下であり、
上記光学層の平均膜厚が、６．４μｍ以上１８μｍ以下であり、
上記光学層の表面における粗さ曲線の算術平均粗さＲａが０．０３μｍ以上０．１５μｍ以下であり、かつ、二乗平均平方根傾斜ＲΔｑが０．０１以上０．０３以下であり、
上記樹脂と上記微粒子との屈折率差が、０以上０．０１５以下である表示装置。
【発明の詳細な説明】
【技術分野】
【０００１】
この発明は、光学フィルムおよびその製造方法、防眩性フィルム、光学層付偏光子、ならびに表示装置に関する。詳しくは、液晶表示装置などの表示装置（ディスプレイ）に用いられる光学フィルムに関するものである。
【背景技術】
【０００２】
液晶表示装置などのディスプレイでは、表示面側に防眩性フィルムを設けることで、内部（バックライト）側から出射する光や外光を拡散することにより、防眩性を付与したり、表面反射による映りこみを低減したりすることができる。従来の防眩性フィルムは、表面に設けられた凹凸形状より、防眩性を付与するものである。
【０００３】
図１６に示すように、従来の防眩性フィルム１０１は、不定形シリカ微粒子や微細有機粒子などの微粒子１１３を含有する塗料を基材１１１上に塗工し、この塗料を乾燥させることにより形成される。上述の構成を有する防眩性フィルムでは、防眩層１１２に入射する光が防眩層１１２から突き出した微粒子１１３により散乱されるので、表面反射による映りこみが低減される。
【０００４】
従来、防眩性フィルムに対して防眩性を効果的に付与するための凹凸形状が検討されている。例えば、特許文献１では、ぎらつきを防止するために、凹凸形状の中心線平均粗さを０．０８〜０．５μｍ、平均山谷間隔を２０〜８０μｍに選択することが提案されている。
【０００５】
また、特許文献２では、良好な防眩性を実現するために、粗い凹凸と細かい凹凸とを設け、これらの凹凸が設けられた表面の中心線平均粗さＲａを０．１〜１．０μｍ、平均間隔Ｓｍを２０〜１２０μｍとし、さらに、粗い凹凸の中心線平均粗さＲａを０．５〜１．５μｍ、平均間隔Ｓｍを１００〜３００μｍとすると共に、細かい凹凸の中心線平均粗さＲａを０．０５〜０．５μｍ、平均間隔Ｓｍを２０〜７０μｍとすることが提案されている。
【０００６】
また、特許文献３では、防眩層を構成する透光性樹脂と透光性微粒子の屈折率差が０．０２以上０．２以下となるようにすることで、拡散や防眩性を低下させることなく、透過鮮明度を向上させ、ヘイズ値を高くして面のぎらつきを低減させて透過鮮明度を高く維持することが提案されている。
【先行技術文献】
【特許文献】
【０００７】
【特許文献１】特許第３８２１９５６号公報
【０００８】
【特許文献２】特許第３３７４２９９号公報
【０００９】
【特許文献３】特許第４００１３２０号公報
【発明の概要】
【発明が解決しようとする課題】
【００１０】
上述の特許文献１、特許文献２における提案は、広い角度範囲で光を散乱させることを目的としたものであり、表面の凹凸形状が微細な周期を有し、かつ、表面の形状が急峻な角度成分を有する。このため、表示装置の画面全体が白茶けてしまう、すなわち、コントラストが低下してしまうという問題がある。
【００１１】
また、特許文献３における提案は、透光性樹脂と透光性微粒子の屈折率差、粒径、および添加量を制御し、内部散乱を大きくすることでシンチレーション防止を目的としたものであり、比較的高い透過鮮明性を得ることができるが、内部ヘイズによる後方散乱が多くなり、全光線透過率の低下を招く問題がある。
【００１２】
これらの問題を解決するためには、樹脂と粒子の屈折率差を少なくし、内部ヘイズを下げることが考えられるが、それだけでは十分な防眩性を得ることが困難である。
【００１３】
また、例えば、液晶ディスプイレイ、有機ＥＬディスプイレイ、その他の表示装置の前面（観察者側）に機械的、熱的、耐候的保護や意匠性を目的とした前面板が配置されることがある。その場合、前面板の裏面（表示装置側）が平らな形状であると、前面板がたわむなどして表示装置に接近した場合、ニュートンリングが発生するという問題がある。
【００１４】
また、表示装置の裏面側に別の裏面部材が配置される場合、表示装置の薄型化に伴って表示装置と裏側部材との間隙が狭くなっており、それに加え表示装置の大型化が進んでいるため、部材のたわみの問題が顕著になっており、ニュートンリングが発生するという問題が起きている。例えば、液晶ディスプイレイを例として説明すると、液晶ディスプレイでは、光源照度を面内で均一化する拡散板、視野角を制御するためのレンズフィルム、光を偏光分離し再利用するため偏光分離反射フィルムなどを裏面部材として配置している。しかし、その前面に配置される液晶パネルの裏面側の偏光板は、通常フラットな表面形状を有するため、薄型の液晶ディスプイレイではニュートンリングの発生が問題となっている。
【００１５】
そこで、このようなニュートンリングの発生を抑制できる光学フィルムが望まれるようになっている。
【００１６】
したがって、この発明の目的は、コントラストと防眩性とを両立させることができる光学フィルムおよびその製造方法、防眩性フィルム、光学層付偏光子、ならびに表示装置を提供することにある。
【００１７】
また、この発明の他の目的は、防眩性と写像鮮明性とを両立することができ、かつ、ニュートンリングの発生も抑制できる光学フィルムおよびその製造方法、防眩性フィルム、光学層付偏光子、ならびに表示装置を提供することにある。
【課題を解決するための手段】
【００１８】
本発明者らは、鋭意研究の結果、透光性樹脂と透光性微粒子の屈折率差を小さくし、内部ヘイズの低減すなわち全光線透過率の向上をはかるとともに、表面に防眩性に有効かつ、角度成分が調製された凹凸形状を形成することにより、防眩性を付与することが可能であることを見出した。すなわち、全光線透過率の向上による輝度向上と防眩性の両者の特性を得ることができる光学フィルムを得るに至った。
【００１９】
上述の課題を解決するために、
第１の発明は、
基材と、
基材上に形成された光学層と
を備え、
光学層は表面に凹凸形状を有し、
凹凸形状は、微粒子および樹脂を含む塗料を基材上に塗布し、塗料の対流により微粒子を粗密に分布させ、塗料を硬化することにより得られ、
微粒子の平均粒径が、２．４μｍ以上８μｍ以下であり、
光学層の平均膜厚が、６．４μｍ以上１８μｍ以下であり、
光学層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である光学フィルムである。
【００２０】
第２の発明は、
微粒子および樹脂を含む塗料を基材上に塗布する工程と、
塗料を乾燥させることにより、塗料に対流を発生させ、該対流により微粒子を粗密に分布させる工程と、
微粒子が粗密に分布した塗料を硬化させる工程と
を備え、
微粒子の平均粒径が、２．４μｍ以上８μｍ以下であり、
光学層の平均膜厚が、６．４μｍ以上１８μｍ以下であり、
光学層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である光学フィルムの製造方法である。
【００２１】
第３の発明は、
基材と、
基材上に形成された防眩層と
を備え、
防眩層は表面に凹凸形状を有し、
凹凸形状は、微粒子および樹脂を含む塗料を基材上に塗布し、塗料の対流により微粒子を粗密に分布させ、塗料を硬化することにより得られ、
微粒子の平均粒径が、２．４μｍ以上８μｍ以下であり、
防眩層の平均膜厚が、６．４μｍ以上１８μｍ以下であり、
防眩層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である防眩性フィルムである。
【００２２】
第４の発明は、
偏光子と、
偏光子上に設けられた光学層と
を備え、
光学層は表面に凹凸形状を有し、
凹凸形状は、微粒子および樹脂を含む塗料を塗布し、塗料の対流により微粒子を粗密に分布させ、塗料を硬化することにより得られ、
微粒子の平均粒径が、２．４μｍ以上８μｍ以下であり、
光学層の平均膜厚が、６．４μｍ以上１８μｍ以下であり、
光学層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である光学層付偏光子である。
【００２３】
第５の発明は、
画像を表示する表示部と、
表示部の表示面側に設けられた光学層と
を備え、
光学層は表面に凹凸形状を有し、
凹凸形状は、微粒子および樹脂を含む塗料を塗布し、塗料の対流により微粒子を粗密に分布させ、塗料を硬化することにより得られ、
微粒子の平均粒径が、２．４μｍ以上８μｍ以下であり、
光学層の平均膜厚が、６．４μｍ以上１８μｍ以下であり、
光学層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である表示装置である。
【００２４】
第６の発明は、
画像を表示する表示部と、
表示部の前面側に設けられた前面部材と、
表示部の前面側、および前面部材の裏面側の少なくとも一方に設けられた光学層と
を備え、
光学層は表面に凹凸形状を有し、
凹凸形状は、微粒子および樹脂を含む塗料を塗布し、塗料の対流により微粒子を粗密に分布させ、塗料を硬化することにより得られ、
微粒子の平均粒径が、２．４μｍ以上８μｍ以下であり、
光学層の平均膜厚が、６．４μｍ以上１８μｍ以下であり、
光学層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である表示装置である。
【００２５】
第７の発明は、
画像を表示する表示部と、
表示部の裏面側に設けられた裏面部材と、
表示部の裏面側、および裏面部材の前面側の少なくとも一方に設けられた光学層と
を備え、
光学層は表面に凹凸形状を有し、
凹凸形状は、微粒子および樹脂を含む塗料を塗布し、塗料の対流により微粒子を粗密に分布させ、塗料を硬化することにより得られ、
微粒子の平均粒径が、２．４μｍ以上８μｍ以下であり、
光学層の平均膜厚が、６．４μｍ以上１８μｍ以下であり、
光学層の表面における粗さ曲線の算術平均粗さＲａが０．０３μｍ以上０．１５μｍ以下であり、かつ、二乗平均平方根傾斜ＲΔｑが０．０１以上０．０３以下であり、
樹脂と微粒子との屈折率差が、０以上０．０１５以下である表示装置である。
【００２６】
この発明では、平均粒径２．４μｍ以上８μｍ以下の微粒子と、樹脂とを含む塗料を基材上に塗布し、塗料の対流により微粒子を粗密に分布させ、塗料を硬化することにより、表面に凹凸形状を有し、かつ、平均膜厚６．４μｍ以上１８μｍ以下の光学層を形成する。これにより、光学層の表面における粗さ曲線の算術平均粗さＲａを０．０４μｍ以上０．１５μｍ以下とし、かつ、二乗平均平方根傾斜ＲΔｑを０．０１以上０．０３以下とすることができる。すなわち、防眩性に有効であり、かつ、角度成分が調製された凹凸形状を表面に形成することができる。
また、樹脂と微粒子との屈折率差を０以上０．０１５以下の範囲内にしているので、内部ヘイズの低減すなわち全光線透過率の向上をはかることができる。
【００２７】
本発明の光学フィルムは、表面に凹凸形状を有していながら高い透過鮮明性を持ち合わせるため、表示装置前面に配置され防眩層や防眩性フィルムとして使用できるのみならず、アンチニュートンリング層やアンチニュートンリングフィルムとしても使用することができる。
【発明の効果】
【００２８】
以上説明したように、この発明によれば、透光性樹脂と透光性微粒子の屈折率差を小さくし、内部ヘイズの低減すなわち全光線透過率の向上をはかるとともに、防眩性に有効であり、かつ、角度成分が調製された凹凸形状を表面に形成することにより、輝度向上と防眩性の両者の特性を両立することができる。また、全光線透過率の向上により、バックライトからの光効率を向上することができるため、コントラストの白輝度を向上させ、消費エネルギーを低下させることができる。
【図面の簡単な説明】
【００２９】
【図１】この発明の第１の実施形態による液晶表示装置の構成の一例を示す概略断面図である。
【図２】この発明の第１の実施形態による防眩性フィルムの構成の一例を示す拡大断面図である。
【図３】算術平均粗さＲａを説明するための概略図である。
【図４】二乗平均平方根傾斜を説明するための概略図である。
【図５】透過写像鮮明性の評価に用いる写像性測定器の構成を説明するための概略図である。
【図６】この発明の第２の実施形態による防眩性フィルムの構成の一例を示す拡大断面図である。
【図７】図６に示した低屈折率層を拡大して示す断面図である。
【図８】この発明の第３の実施形態による表示装置の構成例を示す概略断面図である。
【図９】この発明の第３の実施形態による表示装置の構成例を示す概略断面図である。
【図１０】この発明の第３の実施形態によるＡＮＲフィルムの構成の一例を示す概略断面図である。
【図１１】この発明の第４の実施形態による表示装置の構成例を示す概略断面図である。
【図１２】この発明の第４の実施形態による表示装置の構成例を示す概略断面図である。
【図１３】この発明の第５の実施形態による表示装置の構成の一例を示す概略断面図である。
【図１４】図１４Ａ〜図１４Ｄは、実施例１〜４の防眩性フィルムの表面写真である。
【図１５】比較例１の防眩性フィルムの表面写真である。
【図１６】従来の防眩性フィルムの構成を示す拡大断面図である。
【発明を実施するための形態】
【００３０】
以下、この発明の実施形態について図面を参照しながら説明する。なお、以下の実施形態の全図においては、同一または対応する部分には同一の符号を付す。
（１）第１の実施形態
（１−１）液晶表示装置の構成
図１は、この発明の第１の実施形態による液晶表示装置の構成の一例を示す。この液晶表示装置は、図１に示すように、光を出射するバックライト３と、バックライト３から出射された光を時間的空間的に変調して画像を表示する液晶パネル２とを備える。液晶パネル２の両面にはそれぞれ、偏光子２ａ、２ｂが設けられている。液晶パネル２の表示面側に設けられた偏光子２ｂには、防眩性フィルム１が設けられている。この発明では、防眩性フィルム１または防眩層が一主面に形成された偏光子２ｂを防眩性偏光子４と称する。
【００３１】
バックライト３としては、例えば直下型バックライト、エッジ型バックライト、平面光源型バックライトを用いることができる。バックライト３は、例えば、光源、反射板、光学フィルムなどを備える。光源としては、例えば、冷陰極蛍光管（Cold Cathode Fluorescent Lamp：ＣＣＦＬ）、熱陰極蛍光管（Hot Cathode Fluorescent Lamp：ＨＣＦＬ）、有機エレクトロルミネッセンス（Organic ElectroLuminescence：ＯＥＬ）、発光ダイオード(Light Emitting Diode：ＬＥＤ)などが用いられる。
【００３２】
液晶パネル２としては、例えば、ツイステッドネマチック（Twisted Nematic：ＴＮ）モード、スーパーツイステッドネマチック（Super Twisted Nematic：ＳＴＮ）モード、垂直配向（Vertically Aligned：ＶＡ）モード、水平配列（In-Plane Switching：ＩＰＳ）モード、光学補償ベンド配向（Optically Compensated Birefringence：ＯＣＢ）モード、強誘電性（Ferroelectric Liquid Crystal：ＦＬＣ）モード、高分子分散型液晶（Polymer Dispersed Liquid Crystal：ＰＤＬＣ）モード、相転移型ゲスト・ホスト（Phase Change Guest Host：ＰＣＧＨ）モードなどの表示モードのものを用いることができる。
【００３３】
液晶パネル２の両面には、例えば偏光子２ａ，２ｂがその透過軸が互いに直交するようにして設けられる。偏光子２ａ，２ｂは、入射する光のうち直交する偏光成分の一方のみを通過させ、他方を吸収により遮へいするものである。偏光子２ａ，２ｂとしては、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質を吸着させて一軸延伸させたものを用いることができる。
【００３４】
（１−２）防眩性フィルムの構成
図２は、この発明の第１の実施形態による防眩性フィルム１の構成の一例を示す。この防眩性フィルム１は、図２に示すように、基材１１と、この基材１１上に設けられた防眩層１２とを備える。防眩層１２は微粒子１３を含み、その表面には微細凹凸が形成されている。
【００３５】
表面ヘイズは、好ましくは０〜５％、より好ましくは０〜１％である。表面ヘイズが５％以下であると白濁感が減少し、１％以下であると白濁感はほとんど感じられなくなる。なお、表面ヘイズは表面散乱を検出したときの値であり、表面ヘイズが高ければ高いほど白濁が増す。
【００３６】
内部ヘイズは全光線透過率すなわち、透過性と関係があり、好ましくは０〜２０％より好ましくは０〜１０％である。内部ヘイズが２０％を超えると、後方散乱の影響が現れ、透過性が低下する。内部ヘイズが小さい程、透過性は向上するが、表示素子との干渉などにより、ぎらつきが発生する場合には、内部ヘイズ０〜２０％の間で、調整することが可能である。
【００３７】
全体ヘイズは、表面ヘイズと内部ヘイズを加算した値であり、両者を満たす範囲であれば特に限定されるものではない。
【００３８】
全体ヘイズは、好ましくは３〜４５％、より好ましくは３〜４０％、最も好ましくは３〜３０％である。３〜４５％の範囲内とすることにより、写像鮮明性を低下させずに適度な防眩性を得ることができる。すなわち、全体ヘイズが３％未満であると十分な防眩性を得ることが困難となり、４５％を超えると写像鮮明性が低下してしまう。なお、全体ヘイズは、表面ヘイズと内部ヘイズとを加算した値である。
【００３９】
樹脂と微粒子の屈折率差は好ましくは０〜０．０１５、より好ましくは０〜０．０１０である。樹脂と微粒子の屈折率差が０．０１５を超えると、添加量に対する内部ヘイズの上昇が顕著になり、所望の表面粗さを形成しにくくなる。上記屈折率差を越えるアクリル・スチレン共重合体微粒子を用いた場合は、微粒子の表面エネルギーとの溶剤の表面張力の関係で凝集方向へ進み表面へイズが大きくなるため白濁が増す。上記屈折率差とすることで光散乱を抑え、全光線透過率が９１．５％以上を示し、防眩層内部のヘイズを小さくすることができるためバックライトからの透光性を向上させ、高いコントラストを実現できる。
【００４０】
また、黒色アクリル板を防眩性フィルム１の裏面に貼り合わせて測定される白濁度は、好ましくは１．１以下、より好ましくは０．９以下である。白濁度が１．１以下であるとコントラストの低下を抑制でき、０．９以下であると優れたコントラストを実現できる。
【００４１】
表面形状は、乾燥により形成された粒子分布と、乾燥後の電離放射線照射または加熱による硬化とにより形成される。すなわち、微粒子の分布（粒子の粗密）と、樹脂の硬化収縮率とを制御することにより、所望の表面粗さを得ることができる。
【００４２】
微粒子の分布によって、微粒子が密に存在する部分では、樹脂の比率が小さくなるうえ、これらの微粒子は硬化阻害となるため、硬化収縮が小さくなるのに対して、微粒子が粗に存在する部分では、樹脂の比率が大きくなるため、樹脂の硬化収縮が大きくなる。この前者と後者との硬化収縮率の相違によって、緩やかな凹凸が塗料表面に発生し、防眩層表面に防眩性が発現する。
【００４３】
特に重要なのが硬化収縮率の制御であり、本発明者らが実験により得た知見によれば、ポリマーを樹脂全量に対して３〜２０重量％、好ましくは５〜１５重量％配合することにより、適度な硬化収縮により、所望の凹凸を表面に形成することができる。ポリマーが３重量％未満であり、硬化収縮が大きいため、表面が粗くなり、二乗平均平方根傾斜ＲΔｑおよび算術平均粗さＲａが増大し、白濁度が増す。また、この発明においては、上述のように、硬化収縮を調製する目的でポリマーを添加するが、ポリマーが２０重量％を超えて過剰に添加、すなわち樹脂中の硬化阻害物の割合が増大すると、塗料の粘度が増大する。これにより、微粒子の分散性が悪くなり、微粒子の粗密が必要以上にはっきりするため、硬化収縮の差が粗密の部分の間で顕著に現れ、白濁度が増す。また、ポリマーを２０重量％を超えて過剰に添加すると、塗膜の硬度が著しく低下してしまう。
【００４４】
（基材）
基材１１の材料としては、例えば透明性を有するプラスチックフィルムを用いることができる。透明プラスチックフィルムの材料としては、例えば、公知の高分子フィルムを用いることができる。公知の高分子フィルムとしては、具体的には例えば、トリアセチルセルロース（ＴＡＣ）、ポリエステル（ＴＰＥＥ）、ポリエチレンテレフタレート（ＰＥＴ）、ポリイミド（ＰＩ）、ポリアミド（ＰＡ）、アラミド、ポリエチレン（ＰＥ）、ポリアクリレート（ＰＡＲ）、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂などが挙げられる。基材１１の厚さは、生産性の点から３８μｍ〜１００μｍであることが好ましいが、この範囲に特に限定されるものではない。
【００４５】
（防眩層）
防眩層１２は、微粒子１３、および樹脂を含んでいる。微粒子１３は、防眩層１２内で粗密に分布している。また、防眩層１２は、必要に応じて、添加剤として、光安定剤、紫外線吸収剤、帯電防止剤、難燃剤、酸化防止剤など含んでいてもよい。
【００４６】
防眩層１２の表面において、微粒子１３が樹脂により覆われていることが好ましい。このように微粒子１３を覆うことにより、微粒子１３が防眩層１２から突出し、微粒子自体の曲率からなる高角度成分が表面に形成され、白濁度が増大することを抑制できる。
【００４７】
防眩層１２の平均膜厚をＴ、微粒子１３の平均粒径をＤとしたとき、比率Ｒ（＝Ｄ／Ｔ×１００）が、好ましくは３０％以上７０％以下、より好ましくは３０％以上６０％以下である。比率Ｒが３０％未満であると、防眩性が低下してしまう。７０％を超えると表面近傍に存在する微粒子１３が多くなるため、白濁度が上昇し、コントラストが低下してしまう。
【００４８】
防眩層の平均膜厚は、６．４μｍ以上１８μｍ以下、好ましくは８μｍ以上１６μｍ以下、より好ましくは１１μｍ以上１３μｍ以下である。平均膜厚が６．４μｍ未満であると十分な硬度が得られず、平均膜厚が１８μｍを超えると製造時に樹脂を硬化させる過程でカールが顕著に生じるからである。
【００４９】
微粒子１３としては、例えば、球形または扁平の有機微粒子などが用いられる。微粒子１３の平均粒径は、２．４μｍ以上８μｍ以下、より好ましくは４μｍ以上６μｍ以下である。微粒子１３の平均粒径が小さくなると、表面近傍に存在する微粒子数が増えるため、表面散乱により白濁度が増大するが、２．４μｍ未満であると白濁度の増大が顕著となる。
８μｍを超えると、写像鮮明度の低下をまねき、高精細ディスプレイに適用した場合にギラツキが発生する場合がある。なお、この発明では、微粒子１３の平均粒径は、細孔電気抵抗法により測定したものである。
【００５０】
微粒子１３の添加量は、樹脂１００重量部に対して、好ましくは８重量部以上５０重量部以下、より好ましくは１０重量部以上３０重量部以下、さらに好ましくは１０重量部以上２０重量部以下である。微粒子１３の添加量が８重量部未満であると、面内方向での微粒子１３の粗密がはっきりとしてしまうため、粗さが増大し、鮮明な映像を得ることができない。一方、微粒子１３の添加量が５０重量部を超えると、ヘイズが増大してしまうため、写像鮮明度の値が低下し、結果として表示装置の映像コントラストも低下する。ただし、微粒子１３の屈折率と透光性樹脂の屈折率の差を低減することで、防眩層の内部散乱を抑えることができるため、求められる映像コントラストに応じて、微粒子１３の添加量や透光性樹脂との屈折率差を本発明の範囲で調整することが好ましい。
【００５１】
有機微粒子としては、マトリックス樹脂との屈折率差が０以上０．０１５以下となるものが好ましく、例えば、アクリル粒子、アクリル・スチレン共重合体を主成分とする微粒子、スチレン粒子を用いることが可能であるが、これに限定されることなく使用することが可能である。
【００５２】
透光性樹脂としては、後述するように一般的なものを使用可能であるが、画像透過性の観点から透光性に優れるもの、また耐傷性の観点から高硬度を有するものが好ましく、具体的には、紫外線硬化樹脂にポリマーを混合させたものが好ましい。このような透光性樹脂の屈折率は１．５〜１．６であることが一般的である。
【００５３】
アクリル・スチレン共重合体を主成分とする微粒子１３を用いた場合、アクリル含有率５５重量％〜８５重量％である架橋性ポリ（メタ）アクリレート共重合体を主成分とする微粒子１３を上記透光性樹脂との組み合わせで用いることが好ましい。これにより、屈折率差０以上０．０１５以下を得ることが可能であり、同時に適度な粗密の分布を形成し、所望の表面粗さを得ることが可能である。また、アクリル含有率によって凝集や分散を制御することができる観点からも、アクリル・スチレン共重合体を主成分とする微粒子１３が好ましい。
【００５４】
アクリル・スチレン共重合体を使用せず（スチレンを配合せず）、構造または官能基数の異なるアクリル樹脂の配合比率で調整されたアクリル系微粒子を用いた場合でも、微粒子表面を浸水化処理や親水化処理することにより、乾燥時に形成される粒子分布を制御することが可能である。
【００５５】
微粒子１３として、例えばアクリル樹脂などの若干極性のある微粒子を用いた場合、乾燥時に生じる塗料内の対流が小さくなるため、分散し、所望の粒子分布を形成しにくい。それを改善するためには、表面張力の高い溶剤を使わなければならないが、そのような溶剤は沸点が高く塗膜が乾燥しにくくなるため製造上扱いづらい。そのため、例えばスチレンなどの非極性の樹脂が配合された微粒子を用いることが好ましい。アクリル・スチレン共重合体を主成分とする微粒子は、合成する際のアクリル、スチレンの組成比率を変えることによって表面エネルギーを変えることができる。アクリル・スチレン共重合体を主成分とする微粒子のうちでも、アクリル含有率５５重量％〜８５重量％を示すような配合比を有するものが特に好ましい。所望の粒子分布を得ることができ、硬化収縮の制御工程を加えて、所望の表面形状を得ることができるからである。
【００５６】
防眩層１２の表面における粗さ曲線の算術平均粗さＲａは０．０３μｍ以上０．１５μｍ以下である。粗さ曲線の算術平均粗さＲａが０．０３μｍ未満であると、防眩性が低下してしまい、０．１５μｍを超えると、コントラストが低下してしまう。
【００５７】
図３は、算術平均粗さＲａを説明するためのものである。算術平均粗さＲａは以下の式（１）で表すように、基準長さにおけるＺ（ｘ）の絶対値の平均値であり、より値が小さくなるほど平滑であることを示す。算術平均粗さＲａが０．０３μｍ未満であると、防眩層表面は鏡面に近づき、入射した光に対して正反射する成分が増えるため、防眩性が低下する。算術平均粗さＲａの上限値は、二乗平均平方根傾斜ＲΔが０．０１以上０．０３以下の範囲内にあれば特に制限されるものではないが、実験によると算術平均粗さＲａの増大とともに、二乗平均平方根傾斜ＲΔｑも同時に増加してしまう。このため、算術平均粗さＲａが０．１５μｍを越えると、二乗平均平方根傾斜ＲΔｑが０．０３μｍを超えてしまい、コントラストが低下してしまう。
【数１】
2010066761.tif 000003
【００５８】
また、表面の角度成分を平均化した値は、上述のようにＲΔｑ（θa）で表されるが、それだけでは不十分であり、均一になだらかな表面を得ることで、更なる高コントラストを実現することができる。その指標としてＲａを用いることが可能であり、ＲΔｑ=０．０１〜０．０３かつＲａ＝０．１５以下にすることで、均一になだらかな表面を有するフィルムを得ることができる。
【００５９】
図４は、二乗平均平方根傾斜を説明するための概略図である。粗さ曲線の二乗平均平方根粗さＲΔｑは、微小範囲における傾斜を平均化して求められるパラメータであり、以下の式（２）により表される。
ＲΔｑ（またはＲｄｑ）：粗さ曲線の二乗平均平方根傾斜
ＰΔｑ（またはＰｄｑ）：断面曲線の二乗平均平方根傾斜
ＷΔｑ（またはＷｄｑ）：うねり曲線の二乗平均平方根傾斜
基準長さにおける局部傾斜ｄｚ／ｄｘの二乗平均平方根
【数２】
2010066761.tif 000004
【００６０】
二乗平均平方根傾斜ＲΔｑと光学特性（コントラスト（白濁感）および防眩性）とは相関している。すなわち、二乗平均平方根傾斜ＲΔｑを制御することで、コントラストと防眩性とを制御することが可能である。具体的には、二乗平均平方根傾斜ＲΔｑが０．０１以上０．０３以下のときに、コントラストと防眩性とを両立することができる。
【００６１】
二乗平均平方根傾斜ＲΔｑは白濁感と相関している。二乗平均平方根傾斜ＲΔｑは微小領域おける傾斜の平均値であることから、二乗平均平方根傾斜ＲΔｑが０．０３を越える、すなわち、表面を構成する成分に急峻な傾斜が含まれると表面散乱が大きくなるため、白濁感が増す。すなわち、明所コントラストが低下する。ＲΔｑが０．０１μｍ未満であると、表面が鏡面に近づき、正反射成分が増え防眩性が著しく低下する。二乗平均平方根傾斜ＲΔｑと類似した表面形状パラメータとして平均傾斜角θａ（JIS B 0601-1994）がある。平均傾斜角θaも傾斜を表す意味では類似しているが、二乗平均平方根傾斜ＲΔｑを求める上記式では、微小領域の微分値を２乗平均しているため、より大きな角度成分（白濁感に効く）が強調される。したがって、二乗平均平方根傾斜ＲΔｑは、白濁度に対して平均傾斜角θaよりも感度が高い。
【００６２】
粗さ曲線の平均長さＲＳｍは、防眩性の発現の仕方と相関している。粗さ曲線の平均長さは、基準長さにおける輪郭曲線要素の長さＸｓの平均であり、具体的には下記の式（３）により表される。
【数３】
2010066761.tif 000005
【００６３】
粗さ曲線の平均長さＲＳｍは、好ましくは０．０５ｍｍ以上０．２ｍｍ以下、より好ましくは０．０８ｍｍ以上０．１５ｍｍ以下である。ＲＳｍが０．０５ｍｍ未満であると、防眩性を発現しない傾向にあり、ＲＳｍが０．２ｍｍを越えると、目視で確認可能な程度に表面が荒れてくる傾向にある。０．０８ｍｍ以上０．１５ｍｍ以下の範囲にすることで、強い光が垂直に液晶表示装置に入射する環境下においても優れた防眩性を発現することができるからである。
【００６４】
この第１の実施形態による防眩性フィルム１の二乗平均平方根傾斜ＲΔｑは、従来の防眩性フィルムより小さいものとなる。このことは、二乗平均平方根傾斜ＲΔｑは微小範囲における傾斜を平均化して求められるパラメータであることを考慮すると、具体的には以下のことを示していことが分かる。すなわち、この第１の実施形態による防眩性フィルム１は、図２に示すように、連続的でなだらかな凹凸形状を有するのに対して、従来の防眩性フィルムは、図１６に示すように、急峻な角度成分を含む凹凸形状を有している。したがって、この第１の実施形態による防眩性フィルム１では、光が広角にわたり拡散することを抑え、表示画面の白濁化を低減できるのに対して、従来の防眩性フィルムでは、光が広角にわたり拡散するため、表示画面が白濁化してしまう。なお、図１６に示す従来の防眩性フィルムでは、粒子サイズと微粒子の突出量とにより凹凸形状が決定される。
【００６５】
帯電防止剤としては、例えば、導電性カーボン、無機微粒子、無機微粉末、界面活性剤、イオン性液体などを用いることができる。これらの帯電防止剤は単独、または２種以上併用してもよい。無機微粒子および無機微粉末の材料としては、例えば、導電性金属酸化物を主成分とする材料が挙げられる。導電性金属酸化物としては、例えば、酸化スズ、酸化インジウム、ＡＴＯ（アンチモンドープ酸化錫）、ＩＴＯ（インジウムドープ酸化錫）、アンチモン酸化亜鉛などを用いることができる。また、耐電防止剤として無機微粒子を用いる場合には、上述の凝集体を形成する微粒子１３のうちの少なくとも一部の微粒子が、帯電防止剤としての無機微粒子であることが好ましい。
【００６６】
界面活性剤としては、例えば、カルボン酸系化合物およびホスフェート系塩のようなアニオン系または両性系の化合物、アミン系化合物や第四級アンモニウム塩のようなカチオン系化合物、脂肪酸多価アルコールエステル系化合物やポリオキシエチレン付加物のような非イオン系化合物、ポリアクリル酸誘導体のような高分子系化合物が挙げられる。イオン性液体は、室温で液状を呈する溶融塩である。イオン性液体としては、溶剤および樹脂と相溶性を有し、後述する乾燥工程において溶剤を揮発させた後にも樹脂に相溶した状態で存在するものが好ましい。また、イオン性液体としては、界面活性効果が小さく、塗料に添加しても微粒子１３の対流および凝集に影響を与えないものが好ましい。具体的には、イオン対のカチオン種としては、例えば、含窒素オニウムからなる脂肪族の４級アンモニウムカチオン、含窒素複素環構造の４級アンモニウムカチオン、含リンオニウム塩からなるホスホニウムカチオン、含イオウオニウムからなるスルホニウムカチオンなどが挙げられる。イオン対のアニオン種としては、例えば、ハロゲン陰イオン、有機カルボキシル基陰イオン、有機フッ素系陰イオンなどが挙げられる。特に、アニオンがトリス（トリフロロメチルスルホニル）硝酸のような有機フッ素系陰イオンであると、常温で液体のイオン対となりやすいので好ましい。また、イオン性液体がイオン対の中に長鎖のアルキル基を含まないことが好ましい。イオン対の中に長鎖のアルキル基が含まれていると、界面活性効果が高くなり、微粒子１３の凝集に影響を与えるためである。また、イオン性液体は数種類併用してもよい。
【００６７】
（１−３）防眩性フィルムの特性
防眩性フィルム１の透過写像鮮明性は、ＪＩＳ−Ｋ７１０５（プラスチックの光学特性試験方法）に従って写像性測定器を用いて評価することができる。この評価方法について、図５を用いて説明する。図５に示すように、写像性測定器は、光源３１、スリット３２、レンズ３３、レンズ３５、光学くし３６、および受光器３７を備え、レンズ３３とレンズ３５との間に測定対象物である試験片３４（例えば防眩性フィルム１）が配置される。スリット３２はレンズ３３の焦点位置に配置され、光学くし３６はレンズ３５の焦点位置に配置される。光学くし３６には、例えば、くし幅２ｍｍ、１ｍｍ、０．５ｍｍ、０．２５ｍｍ、および０．１２５ｍｍのものがあり、これらの光学くし３６のうちから適宜選択して用いられる。
【００６８】
この測定方法は、光源３１から発せられた光をスリット３２により擬似線光源として取り出し、レンズ３３を通過させて平行光として試験片３４に垂直に透過させた後、再度レンズ３５を用いて集光し、光学くし３６を通過した光を受光器３７で受光するもので、計算によって明暗のコントラストを求めるものである。試験片３４がない場合、もしくは試験片３４が光学的に均一な媒体の場合、光学くし３６の部分で光はスリット３２のサイズにまで集光されるため、光学くし３６の開口サイズがスリット３２より広ければ、受光される光は光学くし３６の透明部、不透明部に対応してそれぞれ１００％、０％となる。それに対し、試験片３４がボケを生じるものの場合、光学クシ３６上に結像されるスリット３２の像はそのボケの影響で太くなるため、透過部の位置ではスリット３２の像の両端が不透明部にかかり、１００％あった光量が減少する。また、不透明部の位置ではスリット像の両端は不透明部から光が漏れて、０％の光量が増加する。
【００６９】
このようにして、測定される透過写像鮮明度の値Ｃは、光学クシ３６の透明部の透過光最大値Ｍと、不透明部の透過光最小値ｍから次式によって定義される。
透過写像鮮明度の値  Ｃ（％）＝｛（Ｍ−ｍ）／（Ｍ＋ｍ）｝×１００
透過写像鮮明度の値Ｃが大きければ透過写像鮮明性が高く、小さければ、いわゆるボケまたは歪をもっていることを示す。なお、以下では、ＪＩＳ−Ｋ７１０５に準拠してくし幅２ｍｍの光学くしを用いて測定した透過写像鮮明度の値Ｃ（２．０）を、くし幅２ｍｍの値Ｃ（２．０）と適宜称する。同様に、くし幅１ｍｍ、０．５ｍｍ、０．２５ｍｍ、および０．１２５ｍｍの光学くしを用いて測定した透過写像鮮明度の値を、それぞれ、くし幅１ｍｍの値Ｃ（１．０）、くし幅０．５ｍｍの値Ｃ（０．５）、くし幅０．２５ｍｍの値Ｃ（０．２５）およびくし幅０．１２５ｍｍの値Ｃ（０．１２５）と適宜称する。
【００７０】
この発明の第１の実施形態による防眩性フィルム１では、ＪＩＳ−Ｋ７１０５に準拠して測定した透過写像鮮明度の値Ｃを以下のように設定することで、防眩性を有しつつ、細かい画像もコントラストがとれ、高鮮明な画像が得られる。
【００７１】
防眩性フィルム１のくし幅０．１２５ｍｍの値Ｃ（０．１２５）が、４５以上１００以下、好ましくは５５以上９８以下、より好ましくは６５以上９８以下である。くし幅０．１２５ｍｍの値Ｃ（０．１２５）を４５以上とすることで、微細ピッチの透過像に対してもコントラストの高い映像を得ることができる上、微細ピッチの画素を有する表示装置に適用した場合でもギラツキの生じない表面処理を実現できる。
【００７２】
防眩性フィルム１のくし幅０．１２５ｍｍの値Ｃ（０．１２５）と、くし幅２ｍｍの値Ｃ（２．０）との比率（［Ｃ（０．１２５）／Ｃ（２．０）］×１００）が、好ましくは５０％以上１００％以下、より好ましくは６５％以上１００％以下、さらに好ましくは８０％以上１００％以下である。但し、測定値として比率（［Ｃ（０．１２５）／Ｃ（２．０）］×１００）が１００を超えることがあるが、この場合の比率は１００とみなす。このように比を５０％以上とすることで、反射像のざらつき感を抑制することができる。両者の値の比率が小さい場合、その表面をマクロに（２．０ｍｍが解像できる程度）見た場合と、ミクロに（０．１２５ｍｍが解像できる程度）見た場合とで、粗さが異なるということであり、局所的な突起が形成されている可能性が高く、この表面に像を反射させた場合ざらついて見える。
【００７３】
くし幅０．１２５ｍｍ、０．５ｍｍ、１．０ｍｍ、２．０ｍｍの光学くしを用いて測定した透過写像鮮明度の合計値（Ｃ（０．１２５）＋Ｃ（０．５）＋Ｃ（１．０）＋Ｃ（２．０））が、好ましくは２３０以上４００以下、より好ましくは２７０以上４００以下、さらに好ましくは３００以上４００以下である。このようにすることで、どのような映像であってもコントラスト感の高い表示を得ることができる。幅の広いくしの測定値が幅の狭いくしの測定値より極端に低いことはないため、合計値が２２０の場合、最低でも２．０ｍｍ幅の透過写像鮮明度が５５となり、これより低いコントラスト値では、像がぼやけて見えてしまう。
【００７４】
（１−４）防眩性フィルムの製造方法
次に、上述の構成を有する防眩性フィルム１の製造方法の一例について説明する。この防眩性フィルム１の製造方法は、基材１１上に、微粒子１３と、樹脂と、溶剤とを含む塗料を塗工し、溶剤を乾燥させた後樹脂を硬化させるものである。
【００７５】
（塗料調製）
まず、例えば樹脂と、微粒子１３と、溶剤とをディスパーなどの攪拌機やビーズミルなどの分散機で混合し、微粒子１３が分散した塗料を得る。この際、必要に応じて光安定剤、紫外線吸収剤、帯電防止剤、難燃剤、酸化防止剤などをさらに添加するようにしてもよい。また、粘度調整剤として、シリカ微粒子などをさらに添加するようにしてもよい。
【００７６】
溶剤としては、例えば使用する樹脂原料を溶解し、微粒子１３との濡れ性が良好で、基材１１を白化させない有機溶剤などが使用できる。有機溶剤としては、例えば、第３級ブタノール、酢酸イソプロピルなどが挙げられる。
【００７７】
樹脂は、樹脂全量に対して好ましくは３重量％以上２０重量％以下のポリマーと、８０重量％以上９７重量％以下のオリゴマーおよび／またはモノマー、より好ましくは５重量％以上１５重量％以下のポリマーと、８５重量％以上９５重量％以下のオリゴマーおよび／またはモノマーを含んでいる。ポリマーは、硬化収縮を調製する目的で添加される。ポリマーの含有量が３重量％未満であると、硬化収縮が大きく、表面が粗くなり、二乗平均平方根傾斜ＲΔｑおよび算術平均粗さＲａが増大し、白濁度が増す。一方、ポリマーを２０重量％を超えて過剰に添加すると、樹脂中の硬化阻害物の割合が増大し、塗料の粘度が増大する。これにより、微粒子１３の分散性が悪くなり、微粒子１３の粗密が必要以上にはっきりするため、硬化収縮の差が粗密部分の間で顕著に現れ、白濁度が増す。また、ポリマーを２０重量％を超えて過剰に添加すると、防眩層１２の硬度の低下も著しくなる。
【００７８】
防眩層１２のマルテンス硬度は、２２０Ｎ／ｍｍ２以上であることが好ましいが、ポリマーを２０重量％を超えて添加した場合、マルテンス硬度は２２０Ｎ／ｍｍ２以上を得ることが困難となる。
この発明では、マルテンス硬度は以下の評価方法により求められたものである。
基材１１上に防眩層１２を形成し、微粒子１３が存在しない部分を選択し、下記の条件で押し込みによる表面硬度を測定する。
測定装置：ピコデンターＨＭ−５００（フィッシャー・インストルメンツ社）
圧子：ビッカース圧子
最大押し込み深さ：ＡＧ層の平均厚みの１０％以下
【００７９】
樹脂としては、製造の容易性の点から、例えば紫外線、もしくは電子線により硬化する電離放射線硬化型樹脂、または熱により硬化する熱硬化型樹脂が好ましく、紫外線で硬化できる感光性樹脂が最も好ましい。このような感光性樹脂として、例えば、ウレタンアクリレート、エポキシアクリレート、ポリエステルアクリレート、ポリオールアクリレート、ポリエーテルアクリレート、メラミンアクリレートなどのアクリレート系樹脂を用いることができる。硬化後の特性として、画像透過性の点から透光性に優れるもの、また耐傷性の点から高硬度を有するものが特に好ましく、適宜選択することが可能である。なお、電離放射線硬化型樹脂は紫外線硬化型樹脂に特に限定されるものではなく、透光性を有するものであれば用いることができるが、着色、ヘイズにより透過光の色相、透過光量が顕著に変化しないものが好ましい。
【００８０】
このような感光性樹脂は、樹脂を形成しうるモノマー、オリゴマー、ポリマーなどの有機材料に光重合開始剤を配合して得られる。例えば、ウレタンアクリレート樹脂は、ポリエステルポリオールにイソシアネートモノマー、あるいはプレポリマーを反応させ、得られた生成物に、水酸基を有するアクリレートまたはメタクリレート系のモノマーを反応させることによって得られる。
【００８１】
感光性樹脂に含まれる光重合開始剤としては、例えば、ベンゾフェノン誘導体、アセトフェノン誘導体、アントラキノン誘導体などを単独で、あるいは併用して用いることができる。この感光性樹脂には、皮膜形成をより良くさせる成分例えばアクリル系樹脂などをさらに適宜選択配合してもよい。
【００８２】
また、上記感光性樹脂に、少なくとも乾燥によって定着する、ウレタン樹脂、アクリル樹脂、メタクリル樹脂、スチレン樹脂、メラミン樹脂、セルロース系樹脂、また電離放射線硬化型オリゴマー、熱硬化型オリゴマーを適宜混合して使用することが可能である。上記樹脂を適宜混合することによって、防眩層１２の硬さやカールを調整することが可能である。上記に限定されるものではなく、好ましくは、ポリマーはアクリル二重結合のような電離放射線硬化型官能基、−ＯＨ基などの熱硬化性基を持つものを使用することが可能である。
【００８３】
このように調整される塗料において、塗工前に、塗料に含まれる微粒子１３と液体成分との比重差を調整し、微粒子１３の適度な沈降および／または凝集を生じさせることが好ましい。塗布後、塗工膜表面に、比較的傾斜角の低い低角反射部と傾きを持つ広角反射部とが混在した所望の微細凹凸を形成することができるからである。また、微粒子１３と溶剤との表面張力差を調整することが好ましい。樹脂の乾燥時に、微粒子１３の分布を制御することができるからである。
【００８４】
（塗工）
次に、上述のようにして得られた塗料を、基材１１上に塗工する。塗料は、乾燥後の平均膜厚が、好ましくは６．４μｍ以上１８μｍ以下、より好ましくは８μｍ以上１６μｍ以下、さらに好ましくは１１μｍ以上１３μｍ以下となるように塗工される。平均膜厚が薄いと十分な硬度がとれず、厚いと製造時に樹脂を硬化させる過程でカールが生じるからである。
塗工方法は、特に限定されるものではなく、公知の塗工方法を用いることができる。公知の塗工方法としては、例えば、公知の塗工方法としては、例えば、マイクログラビアコート法、ワイヤーバーコート法、ダイレクトグラビアコート法、ダイコート法、ディップ法、スプレーコート法、リバースロールコート法、カーテンコート法、コンマコート法、ナイフコート法、スピンコート法などが挙げられる。
【００８５】
（乾燥・硬化）
塗料の塗工後、乾燥および硬化することで、防眩層１２を得る。この際、従来と比較して周期の広く、なだらかな（すなわち、二乗平均平方根傾斜ＲΔｑが適度に小さい）凹凸形状を防眩層１２の表面に形成する。この際、個々の微粒子１３を均一に分散するのではなく、乾燥時の対流によって、微粒子１３を意図的に粗密に分布させ、微粒子１３が密に集まった部分を１つの山として、滑らかなうねりを有する表面形状を形成するものである。また、乾燥温度および乾燥時間は塗料中に含まれる溶剤の沸点によって適宜決定することが可能である。その場合、乾燥温度および乾燥時間は、基材１１の耐熱性に配慮し、熱収縮により基材１１の変形が起きない範囲で選定することが好ましい。
【００８６】
以下に、乾燥工程および硬化工程について具体的に説明する。
まず、基材１１上に塗工された塗料を所定の温度で乾燥させることにより、塗料に対流を発生させ、該対流により微粒子１３を粗密に分布させる。
【００８７】
微粒子１３の粗密分布の程度は、例えば、溶剤の表面張力と、微粒子１３の表面エネルギーとを適宜調整することにより選ぶことができる。また、乾燥温度および乾燥時間は、塗料中に含まれる溶剤の沸点によって適宜選定することが可能である。その場合、乾燥温度および乾燥時間は、基材１１の耐熱性を配慮し、熱収縮により基材１１の変形が起きない範囲で選定することが好ましい。
【００８８】
乾燥条件は特に限定されるものではなく、自然乾燥であっても、乾燥温度や乾燥時間などを調整する人工的乾燥であってもよい。但し、乾燥時に塗料表面に風を当てる場合、塗膜表面に風紋が生じないようすることが好ましい。風紋が生じると防眩層表面に所望のなだらかなうねりの凹凸形状が形成されにくくなる傾向があり、防眩性とコントラストとを両立することが困難になるからである。
【００８９】
次に、例えば電離放射線照射または加熱により、基材１１上にて乾燥された樹脂を硬化させる。これにより、微粒子１３が密の部分と、微粒子１３との粗の部分とにおける硬化収縮率の相違によって、緩やかな凹凸が塗料表面に発生する。すなわち、微粒子１３が密の部分を１つの山として、周期の大きなうねりが形成される。すなわち、従来と比較して周期の広く、かつ、なだらかな凹凸形状が防眩層１２の表面に形成される。
【００９０】
電離放射線としては、例えば、電子線、紫外線、可視光線、ガンマ線、電子線などを用いることができ、生産設備の観点から、紫外線が好ましい。紫外線源としては、例えば、超高圧水銀灯、高圧水銀灯、低圧水銀灯、カーボンアーク、キセノンアーク、メタルハライドランプなどを用いることができる。積算照射量は、樹脂の硬化特性、樹脂や基材１１の黄変抑制などを考慮して適宜選択することが好ましい。また、照射の雰囲気は、例えば、空気、窒素、アルゴンなどの不活性ガスの雰囲気が挙げられる。
以上により、目的とする防眩性フィルムが得られる。
【００９１】
上述したように、この第１の実施形態によれば、微粒子１３および樹脂を含む塗料を基材１１上に塗布し、塗料を乾燥させることにより、塗料に対流を発生させ、該対流により微粒子１３を粗密に分布させ、微粒子１３が粗密に分布した塗料を硬化させる。樹脂は、樹脂全重量に対して３重量％以上２０重量％以下のポリマーを含み、微粒子１３の平均粒径が、２．４μｍ以上８μｍ以下であり、防眩層１２の平均膜厚が、６．４μｍ以上１８μｍ以下である。したがって、高コントラストかつ優れた防眩性を有する防眩性フィルムを実現できる。
【００９２】
（２）第２の実施形態
（２−１）防眩性フィルムの構成
図６は、この発明の第２の実施形態による防眩性フィルムの構成の一例を示す。図６に示すように、この第２の実施形態による防眩性フィルム１は、防眩層１２上に低屈折率層１４をさらに備える点において、上述の第１の実施形態と異なっている。基材１１、および防眩層１２は、上述の第１の実施形態と同様であるので、同一の符号を付してその説明を省略する。
【００９３】
図６に示すように、低屈折率層１４は、防眩層表面のうねりに倣うように設けられていることが好ましく、ほぼ一様な厚さを有すると共に、低屈折率層表面のうねりが防眩層表面とほぼ同等になだらかなうねり有していることがより好ましい。このようにすることで、低屈折率層１４を設けた場合にもコントラストと防眩性とを両立できる。なお、上述のように低屈折率層１４がほぼ一様な厚みであることが理想的であるが、低屈折率層１４は防眩層１２上のすべての領域に設けられている必要はなく、防眩層１２の突部を除いた大分部、すなわち、比較的平滑で反射の大きい部分に低屈折率層がほぼ均一に形成されていれば、十分なコントラストを得ることができる。
【００９４】
図７は、図６に示した低屈折率層１４を拡大して示す断面図である。図７に示すように、低屈折率層１４は、例えば、樹脂と、中空微粒子１５とを含んでいる。中空微粒子１５は、防眩層１２の表面全体に分散していることが好ましい。また、中空微粒子１５は、低屈折率層１４に埋設され、埋設された中空微粒子１５は、低屈折率層１４の厚さ方向に２〜３個程度重なり中空微粒子１５の層が形成されていることが好ましい。
【００９５】
（２−２）防眩性フィルムの製造方法
次に、第２の実施形態による防眩性フィルムの製造方法の一例について説明する。この第２の実施形態による防眩性フィルムの製造方法は、防眩層の形成工程後に低屈折率層の形成工程をさらに備える点において、上述の第１の実施形態と異なっている。したがって、以下では、低屈折率層の形成工程のみについて説明する。
【００９６】
（塗料調製）
まず、例えばディスパーなどの攪拌機やビーズミルなどの分散機により、中空微粒子１５、樹脂、および溶剤を混合し、塗料を調製する。また、必要に応じて、光安定剤、紫外線吸収剤、帯電防止剤、難燃剤、酸化防止剤などの添加剤を添加するようにしてもよい。
【００９７】
樹脂としては、光または電子線などにより硬化する電離放射線硬化型樹脂、または熱により硬化する熱硬化型樹脂を単独で、または混合したものを用いることができ、製造の容易性の観点からすると、紫外線により硬化する感光性樹脂が最も好ましい。電離放射線硬化型樹脂は、多官能モノマーを９０％以上含んでいることが好ましい。多官能モノマーとしては、例えば、多価アルコールと（メタ）アクリル酸とのエステル、具体的には例えば、エチレングリコールジ（メタ）アクリレート、１，４−ジシクロヘキサンジアクリレート、ペンタエリスリトールテトラ（メタ）アクリレート、ペンタエリスリトールトリ（メタ）アクリレート、トリメチロールプロパントリ（メタ）アクリレート、トリメチロールエタントリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、１，２，３−シクロヘキサンテトラメタクリレート、ポリウレタンポリアクリレート、ポリエステルポリアクリレートなどが挙げられる。
【００９８】
中空微粒子１５としては、シリカ、アルミナなどの無機微粒子、スチレン、アクリルなどの有機微粒子が挙げられるが、シリカ微粒子が特に好ましい。この中空微粒子１５は内部に空気を含有しているために、それ自身の屈折率は、通常の微粒子と比較して低くなる。例えば、シリカ微粒子の屈折率は１．４６であるのに対して、中空シリカ微粒子の屈折率は１．４５以下である。
【００９９】
中空微粒子１５の平均粒径は、１０〜２００ｎｍであることが好ましく、より好ましくは３０〜６０ｎｍである。平均粒径が２００ｎｍを超えると、可視光波長に比べて無視できないサイズとなるため、低屈折率層１４の表面において光が散乱される。したがって、透明性が低下し、表示面などが白っぽく見えてしまう。また、平均粒径が１０ｎｍ未満であると、中空微粒子１５が凝集しやすくなってしまう。また、中空シリカ微粒子などの中空微粒子１５は、樹脂との親和性を向上する観点から、電離放射線にて重合する（メタ）アクリロイル基を表面に有することが好ましい。
【０１００】
添加剤としては、例えば、変性シリコンアクリレート化合物などを用いてもよく、具体的には、ジメチルシリコン分子内に少なくとも１つ以上の有機基を有するものが挙げられる。ジメチルシリコンに結合している有機基当量は、１６３０ｇ／ｍｏｌ以上であることが好ましい。有機基当量の測定方法としては、核磁気共鳴測定法（ＮＭＲ）を用いてジメチルシリコン分子内のメチル基の１Ｈと有機基の１Ｈとのピーク強度比から算出する方法を用いることができる。有機基としては、例えば、メタクリル基、アクリル基、メルカプト基などが挙げられる。
【０１０１】
溶剤としては、使用する樹脂を溶解し、かつ、下地となる防眩層１２を溶解しないものが好ましい。このような溶剤として、例えば、第３級ブタノール、トルエン、メチルエチルケトン（ＭＥＫ）、イソプロピルアルコール（ＩＰＡ）、メチルイソブチルケトン（ＭＩＢＫ）などの有機溶剤が挙げられる。
【０１０２】
（塗工）
次に、上述のように調製した塗料を、防眩層１２上に塗工する。塗料の塗工方法としては、例えば、グラビアコータ、バーコータ、ダイコータ、ナイフコータ、コンマコータ、スプレーコータ、カーテンコータなどが挙げられる。なお、塗工方法は、上記方法に限定されることはなく、所定量の厚みを均一に塗布できればいかなるものでもよい。
【０１０３】
（乾燥・硬化）
次に、防眩層１２上に塗工された塗料を乾燥、硬化させる。これにより、なだらかな凹凸形状を有する低屈折率層１４が防眩層１２上に形成される。乾燥、硬化の方法としては、上述の第１の実施形態における防眩層の作製工程と同様のものを用いることができる。
以上により、目的とする防眩性フィルム１が得られる。
【０１０４】
この第２の実施形態によれば、防眩層１２上には低屈折率層１４をさらに設けているので、上述の第１の実施形態に比して反射率をより低減することができる。
【０１０５】
（３）第３の実施形態
この第３の実施形態は、上述の第１の実施形態において防眩性フィルムとして用いた光学フィルムを、アンチニュートンリング（Anti Newton-Ring：ＡＮＲ）フィルム（以下ＡＮＲフィルムと称する。）として用いるものである。
【０１０６】
図８、図９は、この発明の第３の実施形態による表示装置の構成例を示す。この表示装置は、表示部２１と、この表示部２１の前面側に設けられた前面部材２２とを備える。表示部２１と前面部材２２との間には、例えば空気層が形成されている。表示部２１の前面側、および前面部材２２の裏面側の少なくとも一方に、ＡＮＲフィルム２３が備えられている。具体的には、図８では、前面部材２２の裏面側にＡＮＲフィルム２３を備える表示装置の例が示されている。また、図９では、表示部２１の前面側、および前面部材２２の裏面側の両方にＡＮＲフィルム２３を備える表示装置の例が示されている。ニュートンリング発生の抑制の観点からすると、表示部２１の表示面側、および前面部材２２の裏面側の両方にＡＮＲフィルム２３を備えることが好ましい。ＡＮＲフィルム２３と、前面部材２２または表示部２１とは、接着剤などを介して貼り合わされている。なお、本発明において、前面とは表示面となる側の面、すなわち観察者側となる面を示し、裏面とは表示面と反対となる側の面を示す。
【０１０７】
表示部２１としては、例えば、液晶ディスプイレイ、ＣＲＴ（Cathode Ray Tube）ディスプイレイ、プラズマディスプイレイ（Plasma Display Panel：ＰＤＰ）、有機ＥＬ（Electro Luminescence）ディスプイレイ、無機ＥＬディスプイレイ、表面伝導型電子放出素子ディスプイレイ（Surface-conduction Electron-emitter Display：ＳＥＤ）、電界放出型ディスプイレイ（Field Emission Display：ＦＥＤ）などを用いることができる。
【０１０８】
前面部材２２は、表示部２１の前面（観察者側）に機械的、熱的、および耐候的保護や、意匠性を目的として用いるものである。前面部材２２は、例えば、シート状、フィルム状、または板状を有する。前面部材２２の材料としたは、例えば、ガラス、トリアセチルセルロース（ＴＡＣ）、ポリエステル（ＴＰＥＥ）、ポリエチレンテレフタレート（ＰＥＴ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）などを用いることができるが、特にこれらの材料に限定されるものではなく、透明性を有する材料であれば用いることができる。
【０１０９】
図１０は、ＡＮＲフィルムの構成の一例を示す。ＡＮＲフィルム２３は、表示装置におけるニュートンリングの発生を抑制するためのものである。図１０に示すように、ＡＮＲフィルム２３は、基材２４と、この基材２４上に設けられたＡＮＲ層２５とを有する。ＡＮＲフィルム２３は、接着層４６を介して前面部材２２などの被着体に対して貼り付けられている。接着層４６は、接着剤を主成分とする。この接着剤としては、例えば、光学フィルムの技術分野において公知のものを用いることがでる。なお、本明細書では、感圧性粘着剤（ＰＳＡ：Pressure Sensitive Adhesive）などの粘着剤も接着剤の一種とみなす。
【０１１０】
ＡＮＲフィルム２３としては、第１の実施形態における防眩性フィルム１と同様のものを用いることができる。具体的には、基材２４、ＡＮＲ層２５としてはそれぞれ、第１の第１の実施形態における基材１１、防眩層１２と同様のものを用いることができる。
【０１１１】
また、図１０に示すように、反射光の低減の観点から、ＡＲ（Anti-Reflection）層２７をＡＮＲ層２５上にさらに形成することが好ましい。ＡＲ層２７としては、ドライ方式およびウエット方式のいずれのものも用いることができるが、ウエット方式のものが好ましい。ウエット方式のＡＲ層２７としては、例えば、第２の実施形態で用いたような中空微粒子を含むものを用いることができる。
【０１１２】
この発明の第３の実施形態によれば、表示部２１の前面側、および前面部材２２の裏面側の少なくとも一方に、ＡＮＲフィルム２３を配置することで、ニュートンリングの発生を抑制する、もしくは気にならない程度までニュートンリングの発生を低減することが可能である。
【０１１３】
（４）第４の実施形態
図１１、図１２は、この発明の第４の実施形態による表示装置の構成例を示す。この第４の実施形態は、表示部２１と、この表示部２１の裏面側に設けられた裏面部材２６とを備え、表示部２１の裏面側、および裏面部材２６の前面側の少なくとも一方に、ＡＮＲフィルム２３を備える点において、第３の実施形態とは異なっている。
【０１１４】
具体的には、図１１では、表示部２１の裏面側にＡＮＲフィルム２３を備える表示装置の例が示されている。また、図１２では、表示部２１の裏面側、および裏面部材２６の前面側の両方にＡＮＲフィルム２３を備える表示装置の例が示されている。なお、上述の第３の実施形態と同様の部分には同一の符号を付して説明を省略する。
【０１１５】
裏面部材２６は、例えば、シート状、フィルム状、または板状を有する。表示部が液晶ディスプイレイである場合、裏面部材２６は、例えば、光源照度を面内で均一化するための拡散板または拡散シート、視野角を制御するためのレンズフィルム、光源からの光を偏光分離し再利用するための偏光分離反射フィルムなどである。
【０１１６】
この第４の実施形態によれば、表示部２１の裏面側、および裏面部材２６の前面側の少なくとも一方に、ＡＮＲフィルム２３を配置することで、ニュートンリングの発生を抑制する、もしくは気にならない程度までニュートンリングの発生を低減することが可能である。
【０１１７】
（５）第５の実施形態
図１３は、この発明の第５の実施形態による表示装置の構成の一例を示す。この第５の実施形態は、表示部２１の前面側、および前面部材２２の裏面側の少なくとも一方に、接着剤などを介さずにＡＮＲ層２５を直接形成している点において、第４の実施形態とは異なっている。図１３では、前面部材２２の裏面側に、ＡＮＲ層２５を直接形成している例が示されている。上述の第３の実施形態と同様の部分には同一の符号を付して説明を省略する。
【０１１８】
なお、第４の実施形態においても同様に、表示部２１の裏面側、および裏面部材２６の前面側の少なくとも一方に、ＡＮＲ層２５を直接形成するようにしてもよい。
【０１１９】
この第５の実施形態によれば、表示部２１の前面側、および前面部材２２の裏面側の少なくとも一方に、ＡＮＲ層２５を直接形成しているので、表示装置の構成および製造工程を第４の実施形態に比べて簡略化できる。
【実施例】
【０１２０】
以下、実施例によりこの発明を具体的に説明するが、この発明はこれらの実施例のみに限定されるものではない。
【０１２１】
この実施例において、微粒子の平均粒径および防眩層の乾燥膜厚は以下のようにして測定したものである。
【０１２２】
（微粒子の平均粒径）
微粒子の平均粒径は、コールターマルチサイザーにより粒子径を測定し、得られたデータを平均して求めた。
【０１２３】
（防眩層の乾燥膜厚）
防眩層の乾燥膜厚（平均膜厚）は、接触式厚み測定器（ＴＥＳＡ株式会社製）を用いて以下のようにして求めた。まず、接触端子は６ｍｍφの円筒状形状を用い、防眩層が潰れない程度の低荷重で、円筒端子を防眩層に接触させた。そして、任意の点を５箇所測定し、防眩性フィルム総厚の平均値ＤＡを求めた。更に、同一基材の未塗布部の厚みを測定し、基材の厚みＤＢを求めた。平均値ＤＡから基材の厚みＤＢを差し引いた値を防眩層厚みとした。未塗布部が得られない場合には、防眩性フィルムの切断面をミクロトーム法等により作製し、基材の厚みを測定することが可能である。しかし、微視的な膜厚になるため、前者のように平均膜厚として求めるのが好ましい。
【０１２４】
（実施例１）
下記の塗料組成に示す原料を配合し、マグネチックスターラーにて１時間攪拌して塗料を得た。次に、得られた塗料をバーコータにて厚さ８０μｍのＴＡＣフィルム（富士写真フィルム社製）上に塗工し、８０℃の乾燥炉で２分間乾燥後、紫外線を１Ｊ／ｃｍ２照射し、乾燥膜厚１３．４μｍの防眩層を形成した。以上により、目的とする光学フィルムを得た。
【０１２５】
＜塗料組成＞
６官能ウレタンアクリルオリゴマー  ９０重量部
アクリル系ポリマー  １０重量部
開始剤  イルガキュア１８４  ５重量部
溶剤  酢酸ブチル    ５５重量部
炭酸ジメチル  ４５重量部
シリコン系レベリング剤  ０．０５重量部
架橋性アクリル−スチレン共重合微粒子  （積水化成品工業株式会社製テクポリマー、屈折率１．５０５、平均粒径５．５μｍ、変動係数８）  １０重量部
【０１２６】
（実施例２）
下記の微粒子を下記の添加量配合する以外は実施例１と同様にして、平均膜厚１０．２μｍの防眩層を有する光学フィルムを得た。
架橋性アクリル−スチレン共重合微粒子  （積水化成品工業株式会社製テクポリマー、屈折率１．５１０、平均粒径４．５μｍ、変動係数８）  １０重量部
【０１２７】
（実施例３）
下記の微粒子を下記の添加量配合する以外は実施例１と同様にして、平均膜厚１２．１μｍの防眩層を有する光学フィルムを得た。
架橋性アクリル-スチレン共重合微粒子  （積水化成品工業株式会社製テクポリマー、屈折率１．５１５、平均粒径５．５μｍ、変動係数８）  １０重量部
【０１２８】
（実施例４）
下記の微粒子を下記の添加量配合する以外は実施例１と同様にして、平均膜厚１３μｍの防眩層を有する光学フィルムを得た。
架橋性アクリル−スチレン共重合微粒子  （積水化成品工業株式会社製テクポリマー、屈折率１．５２５、平均粒径５.０μｍ、変動係数８）  １０重量部
【０１２９】
（実施例５）
下記の微粒子を下記の添加量配合する以外は実施例１と同様にして、平均膜厚１３μｍの防眩層を有する光学フィルムを得た。
架橋性アクリル−スチレン共重合微粒子  （積水化成品工業株式会社製テクポリマー、屈折率１．５３５、平均粒径５.０μｍ、変動係数８）  １０重量部
【０１３０】
（実施例６）
下記の微粒子を下記の添加量配合する以外は実施例１と同様にして、平均膜厚６．４μｍの防眩層を有する光学フィルムを得た。
架橋性アクリル−スチレン共重合微粒子  （積水化成品工業株式会社製テクポリマー、屈折率１．５１０、平均粒径４.５μｍ、変動係数８）  １０重量部
【０１３１】
（実施例７）
下記の微粒子を下記の添加量配合する以外は実施例１と同様にして、平均膜厚８．８μｍの防眩層を有する光学フィルムを得た。
架橋性アクリル−スチレン共重合微粒子  （積水化成品工業株式会社製テクポリマー、屈折率１．５１０、平均粒径５．０μｍ、変動係数８）  １０重量部
【０１３２】
（実施例８）
下記の樹脂および微粒子を下記の添加量配合する以外は実施例１と同様にして、平均膜厚１８μｍの防眩層を有する光学フィルムを得た。
６官能ウレタンアクリルオリゴマー  ８７重量部
アクリル系ポリマー  １３重量部
架橋性アクリル−スチレン共重合微粒子  （積水化成品工業株式会社製テクポリマー、屈折率１．５１５、平均粒径５．５μｍ、変動係数８）  ２５重量部
【０１３３】
（実施例９）
下記の樹脂および微粒子を下記の添加量配合する以外は実施例１と同様にして、平均膜厚１１μｍの防眩層を有する光学フィルムを得た。
６官能ウレタンアクリルオリゴマー  ９７重量部
アクリル系ポリマー  ３重量部
架橋性アクリル−スチレン共重合微粒子  （積水化成品工業株式会社製テクポリマー、屈折率１．５１０、平均粒径４．５μｍ、変動係数８）  １５重量部
【０１３４】
（実施例１０）
下記の樹脂および微粒子を下記の添加量配合する以外は実施例１と同様にして、平均膜厚１１μｍの防眩層を有する光学フィルムを得た。
６官能ウレタンアクリルオリゴマー  ８０重量部
アクリル系ポリマー  ２０重量部
架橋性アクリル−スチレン共重合微粒子  （積水化成品工業株式会社製テクポリマー、屈折率１．５１０、平均粒径４．５μｍ、変動係数８）  １５重量部
【０１３５】
（実施例１１）
下記の微粒子を下記の添加量配合する以外は実施例１と同様にして、平均膜厚８．１μｍの防眩層を有する光学フィルムを得た。
架橋性アクリル−スチレン共重合微粒子  （積水化成品工業株式会社製テクポリマー、屈折率１．５３５、平均粒径２．５μｍ、変動係数８）  １５重量部
【０１３６】
（実施例１２）
下記の樹脂および微粒子を下記の添加量配合する以外は実施例１と同様にして、平均膜厚１４．３μｍの防眩層を有する光学フィルムを得た。
６官能ウレタンアクリルオリゴマー  ９５重量部
アクリル系ポリマー  ５重量部
架橋性アクリル−スチレン共重合微粒子  （積水化成品工業株式会社製テクポリマー、屈折率１．５１５、平均粒径８．０μｍ、変動係数８）  ３０重量部
【０１３７】
（実施例１３）
下記の微粒子を下記の添加量配合する以外は実施例１と同様にして、平均膜厚８μｍの防眩層を有する光学フィルムを得た。
架橋性アクリル−スチレン共重合微粒子  （積水化成品工業株式会社製テクポリマー、屈折率１．５１５、平均粒径５．５μｍ、変動係数８）  １０重量部
【０１３８】
（実施例１４）
下記の微粒子を下記の添加量配合する以外は実施例１と同様にして、平均膜厚１２μｍの防眩層を有する光学フィルムを得た。
架橋性アクリル微粒子  （綜研化学株式会社製、屈折率１．５１５、平均粒径５．０μｍ、変動係数８）  １０重量部
【０１３９】
（実施例１５）
まず、下記の微粒子を下記の添加量配合する以外は実施例１と同様にして光学フィルムを得た。
架橋性アクリル−スチレン共重合微粒子  （積水化成品工業株式会社製テクポリマー、屈折率１．５２５、平均粒径５．０μｍ、変動係数８）  １０重量部
次に、得られた光学フィルム上に、中空シリカからなる低屈折率塗料をバーコータで１２０ｎｍ塗工後、硬化させた。これにより、低屈折率層（低反射層、または反射防止コートとも称する）が光学フィルム上に形成された。以上により、目的とする光学フィルムを得た。
【０１４０】
（実施例１６）
下記の微粒子を下記の添加量配合する以外は実施例１と同様にして、平均膜厚１４．５μｍの防眩層を有する光学フィルムを得た。
架橋性アクリル−スチレン共重合微粒子  （積水化成品工業株式会社製テクポリマー、屈折率１．５１０、平均粒径４．５μｍ、変動係数８）  １０重量部
【０１４１】
（実施例１７）
下記の微粒子を下記の添加量配合する以外は実施例１と同様にして、平均膜厚９．０μｍの防眩層を有する光学フィルムを得た。
架橋性アクリル−スチレン共重合微粒子  （積水化成品工業株式会社製テクポリマー、屈折率１．５２５、平均粒径６μｍ、変動係数８）  ９重量部
【０１４２】
（実施例１８）
まず、実施例１と同様にして防眩性フィルムを得た。次に、得られた防眩性フィルム上に、中空シリカからなる低屈折率塗料をバーコータで１２０ｎｍ塗工後、硬化させた。これにより、低屈折率層（反射防止コート）が防眩層上に形成された。以上により、目的とする光学フィルムを得た。
【０１４３】
（比較例１）
下記の樹脂および微粒子を下記の添加量配合する以外は実施例１と同様にして、平均膜厚１８．２μｍの防眩層を有する光学フィルムを得た。
６官能ウレタンアクリルオリゴマー  ９５重量部
アクリル系ポリマー  ５重量部
アクリル微粒子  （積水化成品工業株式会社製テクポリマー、屈折率１．４９５、平均粒径８μｍ、変動係数８）  １０重量部
【０１４４】
（比較例２）
下記の樹脂および微粒子を下記の添加量配合する以外は実施例１と同様にして、平均膜厚１３μｍの防眩層を有する光学フィルムを得た。
６官能ウレタンアクリルオリゴマー  ９５重量部
アクリル系ポリマー  ５重量部
架橋性アクリル−スチレン共重合微粒子  （積水化成品工業株式会社製テクポリマー、屈折率１．５７０、平均粒径５．０μｍ、変動係数８）  ９．４重量部
【０１４５】
（比較例３）
下記の微粒子を下記の添加量配合する以外は実施例１と同様にして、平均膜厚５．２μｍの防眩層を有する光学フィルムを得た。
架橋性アクリル−スチレン共重合微粒子  （積水化成品工業株式会社製テクポリマー、屈折率１．５１５、平均粒径５．５μｍ、変動係数８）  １０重量部
【０１４６】
（比較例４）
下記の樹脂および微粒子を下記の添加量配合する以外は実施例１と同様にして、平均膜厚１９．６μｍの防眩層を有する光学フィルムを得た。
６官能ウレタンアクリルオリゴマー  ９５重量部
アクリル系ポリマー  ５重量部
架橋性アクリル−スチレン共重合微粒子  （積水化成品工業株式会社製テクポリマー、屈折率１．５１５、平均粒径８μｍ、変動係数８）  ３０重量部
【０１４７】
（比較例５）
下記の樹脂および微粒子を下記の添加量配合する以外は実施例１と同様にして、平均膜厚１１．５μｍの防眩層を有する光学フィルムを得た。
６官能ウレタンアクリルオリゴマー  １００重量部
架橋性アクリル−スチレン共重合微粒子  （積水化成品工業株式会社製テクポリマー、屈折率１．５１０、平均粒径４．５μｍ、変動係数８）  １５重量部
【０１４８】
（比較例６）
下記の樹脂および微粒子を下記の添加量配合する以外は実施例１と同様にして、平均膜厚１１．２μｍの防眩層を有する光学フィルムを得た。
６官能ウレタンアクリルオリゴマー  ７５重量部
アクリル系ポリマー  ２５重量部
架橋性アクリル−スチレン共重合微粒子  （積水化成品工業株式会社製テクポリマー、屈折率１．５１０、平均粒径４．５μｍ、変動係数８）  １５重量部
【０１４９】
（比較例７）
下記の微粒子を下記の添加量配合する以外は実施例１と同様にして、平均膜厚８μｍの防眩層を有する光学フィルムを得た。
架橋性アクリル−スチレン共重合微粒子  （積水化成品工業株式会社製テクポリマー、屈折率１．５１５、平均粒径１．８μｍ、変動係数８）  １５重量部
【０１５０】
（比較例８）
下記の微粒子を下記の添加量配合する以外は実施例１と同様にして、平均膜厚１３．５８μｍの防眩層を有する光学フィルムを得た。
架橋性アクリル−スチレン共重合微粒子  （積水化成品工業株式会社製テクポリマー、屈折率１．５１５、平均粒径８．０μｍ、変動係数８）  ３０重量部
【０１５１】
（比較例９）
下記の微粒子を下記の添加量配合する以外は実施例１と同様にして、平均膜厚９．０μｍの防眩層を有する光学フィルムを得た。
架橋性アクリル−スチレン共重合微粒子  （積水化成品工業株式会社製テクポリマー、屈折率１．４９５、平均粒径６μｍ、変動係数８）  ９重量部
【０１５２】
実施例および比較例の防眩性フィルムの粗さ、写像鮮明度、全光線透過率、ヘイズ、白濁度、防眩性、マルテンス硬度、および微粒子の状態を以下のようにして評価した。
【０１５３】
（粗さ評価）
実施例および比較例の防眩性フィルムについて、表面粗さを測定し、２次元断面曲線から粗さ曲線を取得し、粗さパラメータとして算術平均粗さＲａ、粗さ曲線の二乗平均平方根粗さＲΔｑ、粗さ曲線の平均長さＲＳｍを算出した。その結果を表１〜表４に示す。なお、測定条件はＪＩＳ  Ｂ０６０１：２００１に準拠した。以下に測定装置および測定条件を示す。
測定装置：全自動微細形状測定機  サーフコーダーＥＴ４０００Ａ（株式会社小坂研究所）
λｃ＝０．８ｍｍ、評価長さ４ｍｍ、カットオフ×５倍
データサンプリング間隔０．５μｍ
【０１５４】
（写像鮮明度）
実施例および比較例の各防眩性フィルムについて、微細ピッチの画像の透過鮮明性を評価するため、ＪＩＳ−Ｋ７１０５に従い、くし幅２ｍｍ、１ｍｍ、０．５ｍｍ、０．２５ｍｍ、０．１２５ｍｍの光学くしを用いて透過写像鮮明度を評価した。表１〜表３にくし幅２ｍｍ、１ｍｍ、０．５ｍｍ、０．１２５ｍｍの光学くしを用いて測定した透過写像鮮明度の総和を示す。評価に使用した測定装置はスガ試験機（株）製の写像性測定器（ＩＣＭ−１Ｔ型）である。
【０１５５】
（全光線透過率、ヘイズ）
実施例および比較例の防眩性フィルムについて、全光線透過率、表面および内部ヘイズを測定した。その結果を表１〜表４に示す。なお、トータルヘイズは、表面ヘイズと内部ヘイズを加算した値である。
評価装置：村上色彩技術研究所製  ヘーズメーター  ＨＭ−１５０型
評価条件：全光線透過率ＪＩＳ  Ｋ７１３６
ヘイズ      ＪＩＳ  Ｋ７１３６
なお、本実施例の光学フィルムのヘイズを内部ヘイズと表面ヘイズに分離するため、フィルム表面に光学粘着剤を介してＴＡＣフィルムを貼合してヘイズを測定したところ、理由は明らかではないが本実施例の光学フィルム単体のヘイズより大きい値となった。そのため、計算上はマイナスの表面ヘイズとなるが、本実施例ではこれを表面ヘイズゼロとみなした。なお、ＴＡＣ表面に光学粘着剤を介したＴＡＣを貼合して測定したヘイズは０．５％以下であることを確認している。
【０１５６】
（白濁度）
実施例および比較例の防眩性フィルムについて、白濁度の測定を行った。その結果を表１〜表３に示す。白濁感は、防眩層表面で拡散された反射光を検出することにより感じる。ここでは、市販の分光測色計を使用し、上記現象を模擬的に再現し、定量化した値を白濁度とした。なお、本測定の白濁度は、視覚的に感じる白濁感と相関があることを実験により確認している。
【０１５７】
白濁度の具体的な測定法を以下に示す。まず、裏面反射の影響を抑え防眩性フィルム自体の拡散反射を評価するため、得られた防眩性フィルムの裏面に粘着剤を介して黒色アクリル板（三菱レイヨン株式会社製  アクリライトＬ  ５０２）を貼合した。次に、エックスライト社製の積分球型分光測色計ＳＰ６４を用い、Ｄ６５光源を使用し、拡散光を試料表面に照射して試料法線方向から８°方向に傾いた位置に存在する検出器で反射光を測定するｄ／８°光学系にて測定を行った。測定値は正反射成分を除き拡散反射成分のみ検出するＳＰＥＸモードを採用し、検出視野角２°にて行った。これによって、光源強度に対する拡散反射強度の割合を求めることができる。
【０１５８】
（防眩性）
実施例および比較例の防眩性フィルムについて、防眩性を以下のようにして評価した。まず、黒アクリル板（Ａ４サイズ）に防眩性フィルムを粘着層を介して貼合して、評価サンプルを作製した。次に、明るさ３００ルクスの室内で、防眩フィルム（板）を目の高さに垂直に配し、自分の顔を映りこませた。この際、防眩性フィルムから観察者の顔までの距離を５０ｃｍとした。この反射像の映りこみ具合を下記の基準で評価した。その結果を表１〜表３に示す。
Ａ：反射像の目が認識できない。
Ｂ：目はある程度認識できるが、輪郭がぼやけている。
Ｃ：目がそのまま映りこむ。
【０１５９】
（マルテンス硬度）
実施例および比較例の防眩性フィルムについて、微粒子が存在しない部分を選択し、下記の条件で押し込みによる表面硬度を測定した。その結果を表１〜表３に示す。
測定装置：ピコデンターＨＭ−５００（フィッシャー・インストルメンツ社）
圧子：ビッカース圧子
最大押し込み深さ：ＡＧ層の平均厚みの１０％以下
【０１６０】
（微粒子の状態）
実施例および比較例の防眩性フィルムについて、光学顕微鏡の観察によって、有機微粒子の分布の状態を観察した。その結果を表１〜表３に示す。なお、有機微粒子に粗密が有る場合を「○」、有機微粒子に粗密がなく、均一に分布している場合を「×」とした。
以下に観察条件を示す。
観察条件：オリンパス社製光学顕微鏡  ＢＸ５１  倍率２０倍  透過像
【０１６１】
また、実施例１〜１８、比較例１〜８のうち、実施例１〜４、比較例１の防眩性フィルムの表面写真を代表して図１４Ａ〜図１４Ｄ、図１５に示す。
図１４Ａ〜図１４Ｄから、アクリル・スチレン共重合微粒子を用いた実施例１〜４では、微粒子が凝集していることがわかる。これに対して、図１５から、アクリル微粒子を用いた比較例１では、微粒子が分散していることがわかる。
【０１６２】
（ニュートンリング）
実施例および比較例の防眩性フィルムについて、黒色アクリル板に防眩層面を接するように防眩フィルムを載置した。次に、防眩層と反対面から３００ｇ／ｃｍ2の荷重をかけ、目視にてニュートンリングの有無を評価した。その結果を表４に示す。
【０１６３】
【表１】
2010066761.tif 000006
【０１６４】
【表２】
2010066761.tif 000007
【０１６５】
【表３】
2010066761.tif 000008
【０１６６】
【表４】
2010066761.tif 000009
【０１６７】
表１〜表４から以下のことがわかる。
実施例１〜１８では、樹脂と微粒子の屈折率差が０以上０．０１５以下、微粒子の平均粒径を２．４μｍ以上８μｍ以下、樹脂に対するポリマーの含有量を３重量％以上２０重量％以下、防眩層の平均膜厚を６．４μｍ以上１８μｍ以下としているので、算術平均粗さＲａが０．０３μｍ〜０．１５μｍの範囲内であり、かつ、二乗平均平方根傾斜ＲΔｑが０．０１〜０．０３の範囲内となっている。したがって、コントラストと防眩性とを両立することができる。
また、実施例１５では、防眩層上に低屈折率層を形成しているので、実施例１〜１４に比べて、優れた防眩性を維持しつつ高い全光線透過率を得ることができる。
【０１６８】
比較例１では、屈折率差が０〜０．０１５の範囲から外れ、かつ、防眩層の乾燥膜厚が８〜１８μｍの範囲から外れているので、二乗平均平方根傾斜ＲΔｑが０．０１〜０．０３から外れている。したがって、優れた防眩性が得られない。また写像鮮明度が２３０未満と低い値となる。
【０１６９】
比較例２では、屈折率差が０〜０．０１５の範囲から外れているので算術平均粗さＲaが０．０３〜０．１５から外れている。したがって、優れた防眩性が得られず、ヘイズが高い値となり、全体ヘイズと内部ヘイズ差による表面へイズがあらわれ白濁化する。また写像鮮明度が２３０未満と低い値となる。
【０１７０】
比較例３では、膜厚が６．４〜１８μｍの範囲から外れ、かつ、比率Ｒが３０％〜７０％の範囲から外れているので、算術平均粗さＲaが０．０３〜０．１５から外れ、かつ、二乗平均平方根傾斜ＲΔｑが０．０１〜０．０３から外れ、優れた防眩性が得られるが、白濁が増大してしまっている。
【０１７１】
比較例４では、膜厚が６．４〜１８μｍの範囲から外れているので、全体ヘイズや内部ヘイズが非常に高い値となり白濁が増す。また写像鮮明度が２３０未満と低い値となる。
【０１７２】
比較例５では、ポリマーの含有量が３重量％〜２０重量％の範囲から外れているので、算術平均粗さＲaが０．０３〜０．１５から外れ、かつ、二乗平均平方根傾斜ＲΔｑが０．０１〜０．０３から外れている。したがって、優れた防眩性が得られるが、白濁度が増大してしまっている。
【０１７３】
比較例６では、ポリマーの含有量が３重量％〜２０重量％の範囲から外れているので、算術平均粗さＲａが０．０３μｍ〜０．１５μｍから外れ、かつ、二乗平均平方根傾斜ＲΔｑが０．０１〜０．０３から外れている。したがって、優れた防眩性が得られるが、白濁度が増大してしまっている。また、ポリマーの含有量が過剰であるため、マルテンス硬度が実施例９〜１０や比較例３と比べて低下している。
【０１７４】
比較例７では、粒子の粒径が２．４〜８μｍから外れており、かつ、比率Ｒが３０％〜７０％の範囲から外れているので、二乗平均平方根傾斜ＲΔｑが０．０１〜０．０３から外れている。したがって、防眩性が得られるが、白濁度が増大してしまっている。
【０１７５】
比較例８では、粒子の粒径が２．４〜８μｍから外れているので、算術平均粗さＲaが０．０３〜０．１５から外れている。したがって、優れた防眩性が得られるが、粒子径が大きいため写像鮮明度が２３０未満と低い値となる。
【０１７６】
また、ニュートンリングの有無を評価した実施例１７、１８、比較例９に着目すると、以下のことがわかる。
実施例１７、１８では、樹脂と微粒子の屈折率差を０以上０．０１５以下、微粒子の平均粒径を２．４μｍ以上８μｍ以下、樹脂に対するポリマーの含有量を３重量％以上２０重量％以下、防眩層の平均膜厚を６．４μｍ以上１８μｍ以下とするとともに、微粒子を凝集させているので、ニュートンリングの発生を抑制できている。
これに対して、比較例９では、樹脂と微粒子の屈折率差を０以上０．０１５以下、微粒子の平均粒径を２．４μｍ以上８μｍ以下、樹脂に対するポリマーの含有量を３重量％以上２０重量％以下、防眩層の平均膜厚を６．４μｍ以上１８μｍ以下としているが、微粒子を適度に凝集させていないので、ニュートンリングが発生してまっている。
【０１７７】
以上、この発明の実施形態および実施例について具体的に説明したが、この発明は、上述の実施形態および実施例に限定されるものではなく、この発明の技術的思想に基づく各種の変形が可能である。
【０１７８】
例えば、上述の実施形態および実施例において挙げた数値、形状、材料および構成などはあくまでも例に過ぎず、必要に応じてこれと異なる数値、形状、材料および構成などを用いてもよい。
【０１７９】
また、上述の実施形態では、液晶ディスプレイの表示面に備えられる光学フィルムおよびその製造方法にこの発明を適用する場合を例として説明したが、この発明はこれに限定されるものではなく、ＣＲＴ（Cathode Ray Tube）ディスプレイ、プラズマディスプレイ（Plasma Display Panel：ＰＤＰ）、エレクトロルミネッセンス（Electro Luminescence：ＥＬ）ディスプレイ、表面伝導型電子放出素子ディスプレイ（Surface-conduction Electron-emitter Display：ＳＥＤ）などの各種表示装置の表示面に用いられる光学フィルムおよびその製造方法に適用可能である。
【０１８０】
また、上述の実施形態および実施例では、本発明の光学フィルムを防眩性フィルムおよびアンチニュートンリングフィルムとして用いる場合を例として説明したが、本発明の光学フィルムはこれらの用途に限定されるものではなく、高い透過鮮明性と凹凸形状との両立が求められる種々の用途に適用することができる。
【０１８１】
また、上述の実施形態では表示装置にこの発明を適用する例について説明したが、この発明はこれに限定されるものではなく、例えば、タッチパネルに対しても適用可能である。
【符号の説明】
【０１８２】
１    防眩性フィルム
２    液晶パネル
２ａ、２ｂ    偏光子
３    バックライト
４    防眩性偏光子
１１    基材
１２    防眩層
１３    微粒子
１４    低屈折率層
１５    中空微粒子
２１    表示部
２２    前面部材
２３    光学フィルム
２４    基材
２５    ＡＮＲ層
２６    裏面部材
３１    光源
３２    スリット
３３、３５    レンズ
３４    試験片
３６    光学くし
３７    受光器
【図１】
2010066761.tif 000010
【図２】
2010066761.tif 000011
【図３】
2010066761.tif 000012
【図４】
2010066761.tif 000013
【図５】
2010066761.tif 000014
【図６】
2010066761.tif 000015
【図７】
2010066761.tif 000016
【図８】
2010066761.tif 000017
【図９】
2010066761.tif 000018
【図１０】
2010066761.tif 000019
【図１１】
2010066761.tif 000020
【図１２】
2010066761.tif 000021
【図１３】
2010066761.tif 000022
【図１６】
2010066761.tif 000023
【図１４】
2010066761.tif 000024
【図１５】
2010066761.tif 000025